УВЕЛИЧЕННОЕ ОТНОШЕНИЕ ИНДЕКСОВ РАСПЛАВА ДЛЯ ПОЛИМЕРА ПУТЕМ ЗАГРУЗКИ КАТАЛИЗАТОРА НА ПОДЛОЖКЕ, НАСЫЩЕННОГО ВЫБРАННЫМ ЖИДКИМ АГЕНТОМ

1. Способ получения сополимера этилена с альфа-олефином, включающий:
загрузку в реактор для газофазной полимеризации каталитической системы, включающей гафноцен на подложке, содержащий поры, насыщенные выбранным жидким агентом;
взаимодействие этилена и альфа-олефина с гафноценом на подложке в реакторе для газофазной полимеризации с получением сополимера этилена с альфа-олефином, обладающего:
3
плотностью, равной менее 0,93 г/см, и
2
индексом расплава (I), равным менее 2 дг/мин.
21
2
2. Способ по п. 1, в котором сополимер этилена с альфа-олефином обладает отношением индексов расплава (I/I), равным не менее 28.
3. Способ по п. 1, дополнительно включающий выбор жидкого агента для получения сополимера этилена с альфа-олефином, обладающего увеличенным отношением индексов расплава по сравнению с сополимером этилена с альфа-олефином, полученным с использованием того же гафноцена на подложке, загруженного в реактор в виде системы сухих частиц, при эквивалентных условиях проведения реакции.
4. Способ по п. 3, дополнительно включающий смешивание выбранного жидкого агента с гафноценом на подложке до насыщения или пересыщения пор.
5. Способ по п. 1 или 2, в котором сополимер этилена с альфа-олефином обладает отношением отношения индексов расплава к индексу расплава, составляющим не менее 33:1.
6. Способ по п. 1 или 2, в котором жидкий агент выбран так, чтобы уменьшить скорость повышения температуры гафноцена на подложке на начальной стадии взаимодействия после введения в реактор по сравнению с таким же гафноценом на подложке, загруженным в реактор в виде системы сухих частиц.
7. Способ по п. 1 или 2, в котором жидкий агент выбран так, чтобы изменить кинетические характеристики каталитически активных центров гафноцена на подложке на начальной стадии взаимодействия после введения в реактор по сравнению с таким же гафноценом на подложке, загруженным в реактор в виде системы сухих частиц.
8. Способ по п. 1 или 2, в котором жидкий агент выбран для получения сополимера этилена с альфа-олефином, обладающего отношением индексов расплава, в основном равным обеспеченному с помощью такого же гафноцена на подложке, загруженного в реактор в виде системы сухих частиц, при получении при температуре не менее, чем на 2°С превышающей температуру для системы сухих частиц при в остальном эквивалентных условиях проведения реакции.
9. Способ по п. 1 или 2, в котором гафноцен на подложке обладает производительностью катализатора, не менее, чем на 10% превышающей производительность того же гафноцена на подложке, загруженного в реактор в виде системы сухих частиц, при эквивалентных условиях проведения реакции.
10. Способ по п. 1 или 2, в котором сополимер этилена с альфа-олефином обладает отношением индексов расплава, не менее, чем на 2 дг/мин превышающим значение для сополимера этилена с альфа-олефином, полученного с использованием того же гафноцена на подложке, загруженного в реактор в виде системы сухих частиц, при эквивалентных условиях проведения реакции.
11. Способ по п. 1 или 2, в котором сополимер этилена с альфа-олефином обладает индексом расплава, находящимся в диапазоне от примерно 0,5 дг/мин до примерно 1,5 дг/мин.
12. Способ по п. 1 или 2, в котором сополимер этилена с альфа-олефином обладает отношением индексов расплава, равным не менее 32.
3
3
13. Способ по п. 1 или 2, в котором сополимер этилена с альфа-олефином обладает плотностью, находящейся в диапазоне от примерно 0,900 г/см до примерно 0,93 г/см.
14. Способ по п. 1 или 2, в котором гафноцен выбран из группы, включающей:
n
n
n
n
n
бис(н-пропилциклопентадиенил)гафний X, бис(н-бутилциклопентадиенил)гафний X, бис(н-пентилциклопентадиенил)гафний X, (н-пропилциклопентадиенил)(н-бутилциклопентадиенил)гафний X, бис[(2-триметилсилилэтил)циклопентадиенил]гафний X,
n
n
n
n
n
бис(триметилсилилциклопентадиенил)гафний X, диметилсилилбис(н-пропилциклопентадиенил)гафний X, диметилсилилбис(н-бутилциклопентадиенил)гафний X, бис(1-н-пропил-2-метилциклопентадиенил)гафний X, (н-пропилциклопентадиенил)(1-н-пропил-3-н-бутилциклопентадиенил)гафний X;
n
1
12
2
12
6
12
7
20
1
12
6
16
7
18
1
12
6
12
1
12
где X выбран из группы, включающей ионы галогенов, гидриды, С-С-алкилы, С-С-алкенилы, С-С-арилы, С-С-алкиларилы, С-С-алкоксилы, С-С-арилоксилы, С-С-алкиларилоксилы, С-С-фторалкилы, С-С-фторарилы и С-С-содержащие гетероатом углеводороды и их замещенные производные.
15. Способ по п. 1 или 2, в котором каталитическая система представляет собой бис(н-пропилциклопентадиен)диметилгафний с метилалюмоксаном на подложке из диоксида кремния.